FR 2570710 A1 19860328 FR 8415020 A 19840926 On sait qu'en vue d'assurer l'onctuosité du produit, de faciliter son application, de permettre une certaine rétention d'eau avantageuse sur les subjectiles absorbants et d'améliorer l'adhésivité, on incorpore usuellement aux enduits classiques à base de plâtre des épaississants, le plus souvent constitués par des dérivés plus ou moins subtitués de la cellulose. On conçoit que sur le plan du prix de revient les dérivés à haute viscosité se révèlent les plus rentables, mais ils comportent par contre des inconvénients qui apparaissent lors de leur mélange avec l'eau de gâchage ; on constate en effet que lorsque enduit sous forme de poudre est gâché avec de l'eau, les grains ont tendance à gonfler immédiatement en provoquant la formation de grumeaux qu'il est pratiquement impossible de dissoudre. Or l'on sait que la présence de grumeaux ou autre agglomérats au sein de l'enduit gâché s'oppose au lissage convenable de celui-ci. De plus les qualités mécaniques finales d'un tel enduit sont affectées de manière sensible par la mauvaise homogénéité du mélange grumeleux. Aussi a-t-on proposé d'avoir recours à des dérivés cellulosiques à dissolution retardée, le retard étant en principe fonction du pH du mélange, mais les résultats obtenus ne sont pas entièrement satisfaisants. Effectivement, si l'on reste en milieu neutre ou légèrement acide, l'eau se mélange de manière parfaitement correcte, mais par contre une consistance convenable n'est obtenue qu'auprès un temps de repos assez long, inacceptable en pratique, étant observé que le temps de retard n'est pas constant et varie dans une mesure considérable en fonction des conditions d'opération, en particulier des paramètres de température. Si au contraire on travaille en milieu basique, on retrouve la formation de grumeaux, le problème étant ici rendu encore plus ardu par la précense d'autres agents pertubants (retardateurs de prise, fluidifiants, etc...). C'est à ces inconvénients qu'entend remédier la présente invention, laquelle consiste essentiellement à incorporer à la charge minérale usuelle, outre des dérivés cellulosiques non retardés, une faible quantité d'acide citrique et une forte quantité de carbonate de calcium. L'invention tire en fait parti de la dissolution très aisée et très rapide'de l'acide citrique dans l'eau, et, à l'inverse, de la faible et lente dissolution du carbonate de calcium. Dès le début de l'opération de gâchage l'acide citrique se dissout très vite, si bien que le pH de l'ensemble est de l'ordre de 6,80 ; on observera que les dérivés cellulosiques se dissolvent eux-memes de manière parfaite, sans augmenter de façon sensible la viscosité du mélange aqueux. Au bout d'environ 30 secondes, une partie des carbonates de calcium va saturer l'eau et il se produit une réaction de neutralisation : l'acide citrique additionné au carbonate de calcium dissout provoque la formation de citrate de calcium avec dégagement d'anhydride carbonique. Bien évidemment la neutralisation de l'acide citrique provoque la croissance du pH qui en 2 à 3 minutes devient supérieur à 7,20, si bien que les dérivés cellulosiques épaississent et que le produit devient onctueux. I1 convient de remarquer que seule une très faible quantité de carbonate de calcium est touchée par la réaction sus-mentionnée l'anhydride carbonique formé se dégage sous forme de micro-bulles et s'élimine dans l'atmosphère ambiante. Quant à l'acide citrique devenu sel de calcium, il contiue à jouer son rôle de retardateur. Les quantités respectives des dérivés cellulosiques, de l'acide citrique et du carbonate de calcium incorporées à la charge minérale de base doivent être calculées de façon à ce que le pH du mélange obtenu après introduction dans l'eau de gâchage puisse être qualifié de "critique", en ce sens qu'il doit permettre une excellente dissolution sans apparition de viscosité au départ, (et ce quelle que soit la viscosité des dérivés cellulosiques), puis, après la réaction, l'apparition de la viscosité recherchée, le passage d'un état à l'autre ne devant pas exiger en pratique un laps de temps supérieur à 2 ou 3 minutes. La formulation qui lors des essais a donné les résultats les plus favorables est la suivante - charge minérale 48 % - carbonate de calcium 50 % - acide citrique 1 0/oo - dérivés cellulosiques 1 % les pourcentages ci-dessus étant donnés en poids. L'eau de gâchage doit représenter environ la moitié du poids du mélange sec. On notera que la réaction chimique de neutralisation n'altère en rien les qualités de l'enduit obtenu et qu'elle ne fait appel à aucun élément étranger susceptible de donner lieu à des résidus douteux. Bien évidemment le produit reste parfaitement stable aussi longtemps qu'il est maintenu au sec, la réaction n'apparaissant qu'après gâchage dans l'eau. En outre le pH voisin de 7 permet une manipulation exempte de tout risque de brûlure et évite au surplus toute contre-indication au niveau des peintures, apprêts et autres revêtements destinés à recouvrir l'enduit réalisé. I1 doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tous autres équivalents. I1 convient au surplus d'observer que si l'invention vise à titre principal la réalisation d'un enduit sec à base de plâtre, elle est cependant susceptible d'être avantageusement mise en oeuvre pour l'obtention de matières adhésives ou colles destinées au montage de cloisons isolantes ou de dallages à base de plâtre, les proportions et la granulométrie de ce plâtre et des charges minérales étant alors convenablement ajustées. REVENDICATIONS l. Enduit sec à base due plâtre pour le revêtement des parois des locaux, du genre incorporant une charge minérale et des dérivés cellulosiques destinés à permettre l'obtention d'un enduit visqueux après gâchage, caractérisé en ce qu'il renferme, outre des dérivés cellulosiques non retardés, une faible quantité d'acide citrique et une forte quantité de carbonate de calcium, le pH de la solution du mélange dans l'eau de gâchage étant suffisamment faible à l'origine pour permettre une excellente dissolution et ne croissant qu'après une réaction de neutralisation retardée. 2. Enduit sec suivant la revendication 1, caractérisé en ce que se formulation en poids est la suivante charge minérale 48 X carbonate de calcium 50 X acide citrique 1 /oo dérivés cellulosiques ............ 1 %